【手続補正書】
【提出日】平成15年6月17日(2003.6.17)
【手続補正１】
【補正対象書類名】明細書
【補正対象項目名】特許請求の範囲
【補正方法】変更
【補正の内容】
【特許請求の範囲】
【請求項１】
約４対１よりも大きい長さ対幅の平均アスペクト比を有する結晶粒によって規定される異方性マイクロ組織を有するアルミニウム合金製圧延薄板製品。
【請求項２】
アルミニウム合金が、Ａｌ、約１〜約５質量％のＣｕ、最大で約６質量％のＭｇ、最大で約１質量％のＭｎ、および最大で約０．５質量％のＺｒを含むＡｌ−Ｃｕ基合金である請求項１に記載されたアルミニウム合金製圧延薄板製品。
【請求項３】
Ａｌ−Ｃｕ基合金が少なくとも約３質量％のＣｕを含む請求項２に記載されたアルミニウム合金製圧延薄板製品。
【請求項４】
Ａｌ−Ｃｕ基合金が、約３．５〜約４．５質量％のＣｕ、約０．６〜約１．６質量％のＭｇ、約０．３〜約０．７質量％のＭｎ、および約０．０８〜約０．１３質量％のＺｒを含む請求項２に記載されたアルミニウム合金製薄板製品。
【請求項５】
Ａｌ−Ｃｕ基合金が、約３．８〜約４．４質量％のＣｕ、約０．３〜約０．７質量％のＭｎ、約１．０〜約１．６質量％のＭｇ、および約０．０９〜約０．１２質量％のＺｒを含む請求項２に記載されたアルミニウム合金製圧延薄板製品。
【請求項６】
Ａｌ−Ｃｕ基合金が、約３．４〜約４．０質量％のＣｕ、０〜約０．４質量％のＭｎ、約１．０〜約１．６質量％のＭｇ、および約０．０９〜約０．１２質量％のＺｒを含む請求項２に記載されたアルミニウム合金製圧延薄板製品。
【請求項７】
Ａｌ−Ｃｕ基合金が、約３．２〜約３．８質量％のＣｕ、約０．３〜約０．７質量％のＭｎ、約１．０〜約１．６質量％のＭｇ、約０．０９〜約０．１２質量％のＺｒ、および約０．２５〜約０．７５質量％のＬｉを含む請求項２に記載されたアルミニウム合金製圧延薄板製品。
【請求項８】
Ａｌ−Ｃｕ基合金が、さらに、最大で約１質量％の、Ｚｎ、Ａｇ、ＬｉおよびＳｉから選択された少なくとも１種の元素を含む請求項２に記載されたアルミニウム合金製圧延薄板製品。
【請求項９】
Ａｌ−Ｃｕ基合金が、さらに、最大で約１質量％の、Ｈｆ、ＳｃおよびＬｉから選択された少なくとも１種の元素を含む請求項２に記載されたアルミニウム合金製圧延薄板製品。
【請求項１０】
Ａｌ−Ｃｕ基合金が、さらに、最大で約１質量％の、Ｃｒ、Ｖ、Ｍｎ、ＮｉおよびＦｅから選択された少なくとも１種の元素を含む請求項２に記載されたアルミニウム合金製圧延薄板製品。
【請求項１１】
アルミニウム合金が、Ａｌ、約０．２〜約７質量％のＭｇ、０〜約１質量％のＭｎ、０〜約１．５質量％のＣｕ、０〜約３質量％のＺｎ、および０〜約０．５質量％のＳｉを含むＡｌ−Ｍｇ基合金である請求項１に記載された圧延アルミニウム合金製薄板製品。
【請求項１２】
Ａｌ−Ｍｇ基合金が、さらに、最大で約１質量％の、Ｌｉ、Ａｇ、Ｃｄ、ランタニド、Ｃｒ、Ｆｅ、Ｎｉ、Ｓｃ、Ｈｆ、Ｔｉ、ＶおよびＺｒから選択された少なくとも１種の合金添加剤を含む請求項１１に記載されたアルミニウム合金製圧延薄板製品。
【請求項１３】
アルミニウム合金が、約０．１〜約２．５質量％のＭｇ、約０．１〜約２．５質量％のＳｉ、０〜約２質量％のＣｕ、０〜約３質量％のＺｎ、および０〜約１質量％のＬｉを含むＡｌ−Ｍｇ−Ｓｉ基合金である請求項１に記載されたアルミニウム合金製圧延薄板製品。
【請求項１４】
Ａｌ−Ｍｇ−Ｓｉ基合金が、さらに、最大で約１質量％の、Ａｇ、Ｃｄ、ランタニドＭｎ、Ｃｒ、Ｎｉ、Ｆｅ、Ｓｃ、Ｈｆ、Ｔｉ、ＶおよびＺｒから選択された少なくとも１種の合金添加剤を含む請求項１３に記載されたアルミニウム合金製圧延薄板製品。
【請求項１５】
アルミニウム合金が、Ａｌ、約１〜約１０質量％のＺｎ、約０．１〜約３質量％のＣｕ、約０．１〜約３質量％のＭｇ、０〜約２質量％のＬｉ、および０〜約２質量％のＡｇを含むＡｌ−Ｚｎ基合金である請求項１に記載されたアルミニウム合金製圧延薄板製品。
【請求項１６】
Ａｌ−Ｚｎ基合金が、さらに、Ｃｄ、ランタニド、Ｍｎ、Ｃｒ、Ｎｉ、Ｆｅ、Ｓｃ、Ｈｆ、Ｔｉ、ＶおよびＺｒから選択された少なくとも１種の合金添加剤を含む請求項１５に記載されたアルミニウム合金製圧延薄板製品。
【請求項１７】
アスペクト比が約６対１よりも大きい請求項１に記載されたアルミニウム合金製圧延薄板製品。
【請求項１８】
アスペクト比が約８対１よりも大きい請求項１に記載されたアルミニウム合金製圧延薄板製品。
【請求項１９】
アスペクト比が約１０対１よりも大きい請求項１に記載されたアルミニウム合金製圧延薄板製品。
【請求項２０】
薄板製品が非再結晶である請求項１に記載されたアルミニウム合金製圧延薄板製品。
【請求項２１】
非再結晶薄板製品が２０を超えるＢｒａｓｓ集合組織を有する請求項２０に記載されたアルミニウム合金製圧延薄板製品。
【請求項２２】
非再結晶薄板製品が３０を超えるＢｒａｓｓ集合組織を有する請求項２０に記載されたアルミニウム合金製圧延薄板製品。
【請求項２３】
非再結晶薄板製品が４０を超えるＢｒａｓｓ集合組織を有する請求項２０に記載されたアルミニウム合金製圧延薄板製品。
【請求項２４】
薄板製品が再結晶している請求項１に記載されたアルミニウム合金製圧延薄板製品。
【請求項２５】
再結晶薄板製品が２０を超えるＧｏｓｓ集合組織を有する請求項２４に記載されたアルミニウム合金製圧延薄板製品。
【請求項２６】
再結晶薄板製品が３０を超えるＧｏｓｓ集合組織を有する請求項２４に記載されたアルミニウム合金製圧延薄板製品。
【請求項２７】
再結晶薄板製品が４０を超えるＧｏｓｓ集合組織を有する請求項２４に記載されたアルミニウム合金製圧延薄板製品。
【請求項２８】
Ａｌ、約１〜約５質量％のＣｕ、最大で約６質量％のＭｇ、最大で約１質量％のＭｎ、最大で約０．５質量％のＺｒを含むＡｌ−Ｃｕ基合金製薄板製品であって、薄板製品が、約４対１を超える長さ対幅の平均アスペクト比を有する結晶粒によって規定される異方性マイクロ組織を有するＡｌ−Ｃｕ基合金製薄板製品。
【請求項２９】
約４対１を超える長さ対幅の平均アスペクト比を有する結晶粒によって規定される異方性マイクロ組織を有する圧延されたＡｌ合金薄板製品を含む航空機機体薄板。
【請求項３０】
前記Ａｌ合金が、Ａｌ、約１〜約５質量％のＣｕ、最大で約６質量％のＭｇ、最大で約１質量％のＭｎ、最大で約０．５質量％のＺｒを含むＡｌ−Ｃｕ基合金製薄板製品である請求項２９に記載された航空機機体薄板。
【請求項３１】
Ａｌ−Ｃｕ基合金が、少なくとも約３質量％のＣｕを含む請求項３０に記載されたＡｌ−Ｃｕ基合金製薄板製品。
【請求項３２】
Ａｌ−Ｃｕ基合金が約３．５〜約４．５質量％のＣｕ、約０．６〜約１．６質量％のＭｇ、約０．３〜約０．７質量％のＭｎ、および約０．０８〜約０．１３質量％のＺｒを含む請求項３０に記載されたＡｌ−Ｃｕ基合金製薄板製品。
【請求項３３】
アルミニウム合金製薄板製品を作成する方法であって、
アルミニウム合金を用意する段階と、
薄板を形成するためにアルミニウム合金を熱間圧延する段階と、
熱間圧延した薄板を回復焼鈍する段階と、
回復焼鈍した薄板を溶体化熱処理する段階と、
約４対１を超える長さ対幅の平均アスペクト比を有する結晶粒によって規定される異方性マイクロ組織を有する薄板製品を回復する段階とを含むアルミニウム合金製薄板製品を作成する方法。
【請求項３４】
回復焼鈍を、温度約１４９〜約５３８℃（約３００〜約１０００Ｆ）で約０．５〜約９６時間実行する請求項３３に記載されたアルミニウム合金製薄板製品を作成する方法。
【請求項３５】
Ａｌ−Ｃｕ基合金が約３．５〜約４．５質量％のＣｕ、約０．６〜約１．６質量％のＭｇ、約０．３〜約０．７質量％のＭｎ、および約０．０８〜約０．１３質量％のＺｒを含む請求項３３に記載されたアルミニウム合金製薄板製品を作成する方法。
【請求項３６】
アルミニウム合金製薄板製品を作成する方法であって、
アルミニウム合金を用意する段階と、
薄板を形成するためにアルミニウム合金を熱間圧延する段階と、
熱間圧延した薄板を中間焼鈍する段階と、
中間焼鈍した薄板を溶体化熱処理する段階と、
約４対１を超える長さ対幅の平均アスペクト比を有する結晶粒によって規定される異方性マイクロ組織を有する薄板製品を回復する段階とを含むアルミニウム合金製薄板製品を作成する方法。
【請求項３７】
中間焼鈍を温度約２０４〜約５３８℃（約４００〜約１０００Ｆ）で実行する請求項３６に記載されたアルミニウム合金製薄板製品を作成する方法。
【請求項３８】
アルミニウム合金が、Ａｌ、約１〜約５質量％のＣｕ、最大で約６質量％のＭｇ、最大で約１質量％のＭｎ、および最大で約０．５質量％のＺｒを含むＡｌ−Ｃｕ基合金製薄板製品である請求項３６に記載されたアルミニウム合金製薄板製品を作成する方法。